(57)【要約】  本発明は、内部にＰＥＧ、特にＰＥＧ２００〜６００の低分子量ＰＥＧを充填した硬質カプセルについて、ボディ部とキャップ部との隙間から生じる内容物漏出を効果的に防止することのできるバンドシール、およびその調製液を提供する。また、中にＰＥＧ、特にＰＥＧ２００〜６００の低分子量ＰＥＧを充填した硬質カプセルであって、ボディ部とキャップ部との隙間から内容物が漏出するといった不都合が防止された硬質カプセル剤およびその調製方法を提供する。当該バンドシールは、その主成分として、ポリビニルアルコール、ポリビニルアルコール共重合体またはこれらの混合物を用いることによって調製することができる。
2008099835.tif 000002
【特許請求の範囲】
【請求項１】
ポリエチレングリコールまたはポリエチレングリコールを含む組成物を充填してなる硬質カプセル剤のためのバンドシールであって、ポリビニルアルコール、ポリビニルアルコール共重合体またはこれらの混合物を、バンドシール性を発揮する割合で含有することを特徴とするバンドシール。
【請求項２】
上記ポリエチレングリコールが、平均分子量が２００〜６００の低分子量ポリエチレングリコールである、請求項１記載のバンドシール。
【請求項３】
ポリビニルアルコール、ポリビニルアルコール共重合体またはこれらの混合物に加えて、ソルビトールを、バンドシール性を発揮する割合で含有する請求項１または２に記載するバンドシール。
【請求項４】
硬質カプセルが、ポリビニルアルコール、ポリビニルアルコール共重合体またはこれらの混合物を含有するフィルムから形成されてなるものである請求項１乃至３のいずれかに記載するバンドシール。
【請求項５】
硬質カプセルが、ポリビニルアルコール、ポリビニルアルコール共重合体またはこれらの混合物に加えて、さらにゲル化剤またはゲル化剤とゲル化補助剤を含有するフィルムから形成されてなるものである請求項４に記載するバンドシール。
【請求項６】
ポリビニルアルコール、ポリビニルアルコール共重合体またはこれらの混合物を、バンドシール性を発揮する割合で含有する水溶液である、請求項１または２に記載するバンドシールの調製液。
【請求項７】
ポリビニルアルコール、ポリビニルアルコール共重合体またはこれらの混合物に加えて、ソルビトールを、バンドシール性を発揮する割合で含有する水溶液である、請求項３に記載するバンドシールの調製液。
【請求項８】
B型回転粘度計（粘度５００ｍＰａ・ｓ未満はローター番号２、粘度５００ｍＰａ・ｓ以上２０００ｍＰａ・ｓ未満はローター番号３、粘度２０００ｍＰａ・ｓ以上はローター番号４）を用いて、２３℃、回転数６０rpm、測定時間１分の条件下で、粘度が１００〜５０００ｍＰａ・ｓであることを特徴とする、請求項６または７に記載するバンドシール調製液。
【請求項９】
ポリエチレングリコールまたはポリエチレングリコールを含む組成物を充填してなる硬質カプセル剤であって、ボディ部とキャップ部の嵌合部が、請求項１乃至５のいずれかに記載するバンドシールで封緘されてなることを特徴とする硬質カプセル剤。
【請求項１０】
上記ポリエチレングリコールが、平均分子量が２００〜６００の低分子量ポリエチレングリコールである、請求項９記載の硬質カプセル剤。
【請求項１１】
硬質カプセルが、ポリビニルアルコール、ポリビニルアルコール共重合体またはこれらの混合物を含有するフィルムから形成されてなるものである請求項９に記載する硬質カプセル剤。
【請求項１２】
硬質カプセルが、ポリビニルアルコール、ポリビニルアルコール共重合体またはこれらの混合物に加えて、さらにゲル化剤またはゲル化剤とゲル化補助剤を含有するフィルムから形成されてなるものである請求項１１に記載する硬質カプセル剤。
【請求項１３】
硬質カプセル内にポリエチレングリコールまたはポリエチレングリコールを含む組成物を充填した後、キャップ部とボディ部を嵌合し、形成された嵌合部に請求項６〜８のいずれかに記載するバンドシール調製液を塗布し、乾燥して封緘することを特徴とする硬質カプセル剤の調製方法。
【請求項１４】
上記ポリエチレングリコールが、平均分子量が２００〜６００の低分子量ポリエチレングリコールである、請求項１３に記載する調製方法。
【請求項１５】
硬質カプセルが、ポリビニルアルコール、ポリビニルアルコール共重合体またはこれらの混合物を含有するフィルムから形成されてなるものである請求項１３に記載する調製方法。
【請求項１６】
硬質カプセルが、ポリビニルアルコール、ポリビニルアルコール共重合体またはこれらの混合物に加えて、さらにゲル化剤またはゲル化剤とゲル化補助剤を含有するフィルムから形成されてなるものである請求項１３に記載する調製方法。
【請求項１７】
内部にポリエチレングリコールまたはポリエチレングリコールを含有する組成物を充填してなる硬質カプセル剤の、当該キャップ部とボディ部の嵌合部に、請求項６乃至８のいずれかに記載するバンドシール調製液で塗布して乾燥することを特徴とする、硬質カプセル剤の封緘方法。
【請求項１８】
上記ポリエチレングリコールが、平均分子量が２００〜６００の低分子量ポリエチレングリコールである、請求項１７に記載する封緘方法。
【請求項１９】
硬質カプセルが、ポリビニルアルコール、ポリビニルアルコール共重合体またはこれらの混合物を含有するフィルムから形成されてなるものである請求項１７に記載する封緘方法。
【請求項２０】
硬質カプセルが、ポリビニルアルコール、ポリビニルアルコール共重合体またはこれらの混合物に加えて、さらにゲル化剤またはゲル化剤とゲル化補助剤を含有するフィルムから形成されてなるものである請求項１７に記載する封緘方法。
【発明の詳細な説明】
【発明の属する技術分野】
【０００１】
本発明は、硬質カプセル剤のバンドシール、特に内部にポリエチレングリコール（以下、「ＰＥＧ」ともいう）を充填してなる硬質カプセル剤のためのバンドシールおよびその調製液に関する。また、本発明は、かかるバンドシールで封緘されてなるＰＥＧ充填硬質カプセル剤、およびその調製方法に関する。
【背景技術】
【０００２】
医薬、健康食品を始めとする食品、化粧品、農薬などの硬質カプセル剤については、従来より内部に充填した内容物が外部に液漏れしない硬質カプセル剤が求められている。また内容物が固形物であって液漏れの問題がない硬質カプセル剤の場合、内容物が酸素や水分に弱いものであれば、カプセルのボディ部とキャップ部との隙間から酸素や水がはいり、内容物が変質する恐れがある。このため、ボディ部とキャップ部との隙間から酸素や水が侵入しない硬質カプセル剤が求められている。【０００３】
こうした問題を解消する方法として、従来よりバンドシールが用いられている。バンドシールは、硬質カプセルに内容物を充填した後、そのカプセルのボディ部とキャップ部との嵌合部の封緘に用いられるシール剤（封緘剤）である。【０００４】
一方、ポリエチレングリコール（ＰＥＧ）、特に平均分子量が２００〜６００などの低分子量のＰＥＧは、優れた溶解作用と吸収性を有しているため、賦形剤として医薬品、医薬部外品および食品などに広く使用されている。しかしながら、ＰＥＧは吸湿性が高いため、これを低水分下における強度に乏しいゼラチン製の硬質カプセルに充填すると、カプセル皮膜の含水量が低下して皮膜が脆弱化し、経時的に割れが発生する可能性が高くなる。また、こうしたゼラチン製の硬質カプセルの欠点を解消し得る非ゼラチン硬質カプセルとして、皮膜成分に水溶性セルロース誘導体、特にヒドロキシプロピルメチルセルロース（ＨＰＭＣ）を用いたカプセルが提案されている。かかるＨＰＭＣ製の硬質カプセルは、低水分下でも良好な強度を維持するものであるが、かかる硬質カプセルに上記のＰＥＧを充填すると、ＰＥＧがカプセル皮膜を通過して漏れ出すことが報告されており、内部にＰＥＧまたはこれを含む組成物を充填するための硬質カプセルとしては適切ではない。【０００５】
こうした問題を解消するために、ＰＥＧの充填に適した硬質カプセルとして、プルラン、ヘミセルロース、コーンスターチ、カルボキシメチルセルロース、およびこれらの水溶性塩から選ばれる１種または２種以上の多糖類のゲルからなる硬質カプセル（特許文献１）、プルランにゲル化剤を配合してゲル化させたゲルからなる硬質カプセル（特許文献２）、ポリビニルアルコールを基材とするフィルムからなる硬質カプセル（特許文献３）が提案されている。【０００６】
しかしながら、いずれの文献にも、これらの硬質カプセルのボディ部とキャップ部との隙間から漏出するＰＥＧの問題を解消する方法については記載されていない。
【特許文献１】特開２０００−２０２００３号公報
【特許文献２】特開２００５−１３７９３５号公報
【特許文献３】特開２００１−１７０１３７号公報
【発明の開示】
【発明が解決しようとする課題】
【０００７】
本発明の目的は、内部にポリエチレングリコール（ＰＥＧ）、特に平均分子量が２００〜６００の低分子量ＰＥＧを充填した硬質カプセルについて、ボディ部とキャップ部との隙間から生じる内容物漏出を効果的に防止することのできるバンドシール、およびその調製液を提供することを目的とする。また、本発明は、硬質カプセル内にＰＥＧ、特に平均分子量が２００〜６００の低分子量ＰＥＧを充填した硬質カプセル剤であって、ボディ部とキャップ部との隙間から内容物が漏出するといった不都合が防止された硬質カプセル剤およびその調製方法を提供することを目的とする。
【課題を解決するための手段】
【０００８】
本発明者らは、上記目的を達成するために日夜鋭意検討していたところ、内部にポリエチレングリコール（ＰＥＧ）またはそれを含有する組成物を充填してなる硬質カプセル剤について、バンドシールとしてポリビニルアルコール（以下、「ＰＶＡ」ともいう）、ポリビニルアルコール共重合体（以下、「ＰＶＡ共重合体」ともいう）、またはこれらの混合物を用いることによって、硬質カプセルのボディ部とキャップ部との隙間から上記ＰＥＧを含む内容物が外部に漏出するという問題が解消できることを見出し、かかるバンドシールを用いることにより長期保存によっても良好な品質を保持してなる硬質カプセル剤が提供できることを見出した。【０００９】
本発明はかかる知見に基づいて完成されたものであり、下記の態様を含むものである。【００１０】
（Ｉ）バンドシールおよびその調製液
（I-1）ＰＥＧまたはＰＥＧを含む組成物を充填してなる硬質カプセル剤のためのバンドシールであって、ポリビニルアルコール（ＰＶＡ）、ポリビニルアルコール共重合体（ＰＶＡ共重合体）またはこれらの混合物を、バンドシール性を発揮する割合で含有することを特徴とするバンドシール。【００１１】
（I-2）上記ＰＥＧが、平均分子量が２００〜６００の低分子量ＰＥＧである、（I-1）記載のバンドシール。【００１２】
（I-3）ＰＶＡ、ＰＶＡ共重合体またはこれらの混合物に加えて、ソルビトールを、バンドシール性を発揮する割合で含有する（I-1）または（I-2）に記載するバンドシール。【００１３】
（I-4）硬質カプセル剤が、ＰＶＡ、ＰＶＡ共重合体またはこれらの混合物を含有するフィルムから形成されてなるものである（I-1）乃至（I-3）のいずれかに記載するバンドシール。【００１４】
（I-5）硬質カプセル剤が、ＰＶＡ、ＰＶＡ共重合体またはこれらの混合物に加えて、ゲル化剤またはゲル化剤とゲル化補助剤を含有するフィルムから形成されてなるものである（I-4）に記載するバンドシール。【００１５】
（I-6）ＰＶＡ、ＰＶＡ共重合体またはこれらの混合物を、バンドシール性を発揮する割合で含有する水溶液である、（I-1）または（I-2）に記載するバンドシールの調製液。【００１６】
（I-7）ＰＶＡ、ＰＶＡ共重合体またはこれらの混合物に加えてソルビトールを、バンドシール性を発揮する割合で含有する水溶液である、（I-3）に記載するバンドシールの調製液。【００１７】
（I-8）B型回転粘度計（粘度５００ｍＰａ・ｓ未満はローター番号２、粘度５００ｍＰａ・ｓ以上２０００ｍＰａ・ｓ未満はローター番号３、粘度２０００ｍＰａ・ｓ以上はローター番号４）を用いて、２３℃、回転数６０rpm、測定時間１分の条件下で、粘度が１００〜５０００ｍＰａ・ｓであることを特徴とする、（I-6）または（I-7）に記載するバンドシール調製液。【００１８】
（II) バンドシール封緘硬質カプセル剤、およびその調製方法
（II-1）ＰＥＧまたはＰＥＧを含む組成物を充填してなる硬質カプセル剤であって、ボディ部とキャップ部との嵌合部が、（I-1）乃至（I-5）のいずれかに記載するバンドシールで封緘されてなることを特徴とする硬質カプセル剤。【００１９】
（II-2）上記ＰＥＧが、平均分子量が２００〜６００の低分子量ＰＥＧである、（II-1）記載の硬質カプセル剤。【００２０】
（II-3）硬質カプセル剤が、ＰＶＡ、ＰＶＡ共重合体またはこれらの混合物を含有するフィルムから形成されてなるものである（II-1）または（II-2）に記載する硬質カプセル剤。【００２１】
（II-4）硬質カプセル剤が、ＰＶＡ、ＰＶＡ共重合体またはこれらの混合物に加えて、さらにゲル化剤またはゲル化剤とゲル化補助剤を含有するフィルムから形成されてなるものである（II-3）に記載する硬質カプセル剤。【００２２】
（III) バンドシール封緘硬質カプセル剤の調製方法
（III-1）硬質カプセル内にＰＥＧまたはＰＥＧを含む組成物を充填した後、キャップ部とボディ部を嵌合し、形成された嵌合部に（I-6）乃至（I-8）のいずれかに記載するバンドシール調製液を塗布し、乾燥して封緘することを特徴とする硬質カプセル剤の調製方法。【００２３】
（III-2）上記ＰＥＧが、平均分子量が２００〜６００の低分子量ＰＥＧである、（III-1）記載の硬質カプセル剤の調製方法。【００２４】
（III-3）硬質カプセル剤が、ＰＶＡ、ＰＶＡ共重合体またはこれらの混合物を含有するフィルムから形成されてなるものである、（III-1）または（III-2）に記載する硬質カプセル剤の調製方法。【００２５】
（III-4）硬質カプセル剤が、ＰＶＡ、ＰＶＡ共重合体またはこれらの混合物に加えてさらにゲル化剤またはゲル化剤とゲル化補助剤を含有するフィルムから形成されてなるものである、（III-3）に記載する硬質カプセル剤の調製方法。【００２６】
（IV)硬質カプセル剤の封緘方法
（IV-1）内部にＰＥＧまたはＰＥＧを含有する組成物を充填してなる硬質カプセル剤の、当該ボディ部とキャップ部との嵌合部に、（I-6）乃至（I-8）のいずれかに記載するバンドシール調製液で塗布して乾燥することを特徴とする、硬質カプセル剤の封緘方法。【００２７】
（IV-2）上記ＰＥＧが、平均分子量が２００〜６００の低分子量ＰＥＧである、（IV-1）記載の硬質カプセル剤の封緘方法。【００２８】
（IV-3）硬質カプセル剤が、ＰＶＡ、ＰＶＡ共重合体またはこれらの混合物を含有するフィルムから形成されてなるものである（IV-1）または（IV-2）に記載する硬質カプセル剤の封緘方法。【００２９】
（IV-4）硬質カプセル剤が、ＰＶＡ、ＰＶＡ共重合体またはこれらの混合物に加えてさらにゲル化剤またはゲル化剤とゲル化補助剤を含有するフィルムから形成されてなるものである（IV-3）に記載する硬質カプセル剤の封緘方法。
【発明の効果】
【００３０】
本発明のバンドシールによれば、ＰＥＧ、特に平均分子量が２００〜６００の低分子量ＰＥＧを含む組成物を内部に充填した硬質カプセル剤であっても、ボディ部とキャップ部との隙間から内容物が漏出することを防止することができ、また当該隙間を通じてカプセル内の内容物が空気や水に触れることによる変質を防止することができる。【００３１】
また本発明の硬質カプセル剤は、ボディ部とキャップ部との嵌合部が上記バンドシールで封緘されており、このため、内部にＰＥＧ、特に平均分子量が２００〜６００の低分子量ＰＥＧを含む組成物を含んでいても、ボディ部とキャップ部との隙間から当該内容物が漏出することがなく、また当該隙間を通じて内容物が空気や水に触れることによって生じる変質も防止することができる。このため、ＰＥＧ、特に平均分子量が２００〜６００の低分子量ＰＥＧを賦形剤として含む薬物、医薬部外品、化粧料、または食品を内部に充填するための硬質カプセル剤として有用である。
【発明を実施するための最良の形態】
【００３２】
本発明のバンドシールは、ポリビニルアルコール（ＰＶＡ）、ポリビニルアルコール共重合体（ＰＶＡ共重合体）またはこれらの混合物を、バンドシール性を発揮する割合で含有することを特徴とする。【００３３】
ここで「バンドシール」とは、ボディ部（符号２）とキャップ部（符号１）を組み合わせて作成した硬質カプセル剤のキャップ部の切断部（端縁部）（符号ａ）を略中心として、それをまたぐように幅をもって、ボディ部（符号２）の外周表面とキャップ部（符号１）の外周表面に、バンドシール調製液を塗布して乾燥することによって形成される帯状の封緘フィルム（符号５）を意味する（図１参照）。また、本発明で「バンドシール調製液」とは、当該バンドシールを形成するための調製液、すなわちバンドシールを形成する成分を、水を主成分とした溶媒に溶解した溶液を意味する。【００３４】
ＰＶＡは、ポリ酢酸ビニルをけん化して得られる重合物であり、通常、けん化度が９７ｍｏｌ％以上で下式（１）で表される完全けん化物と、けん化度が７８〜９６ｍｏｌ％で下記式（２）で表される部分けん化物とがある。本発明では、上記完全けん化物及び部分けん化物のいずれも使用することができる。特に制限されるものではないが、けん化度７８〜９０ｍｏｌ％、特に８７〜９０ｍｏｌ％程度の部分けん化物が好ましく用いられる。【００３５】
【化１】
2008099835.tif 000003
【００３６】
ＰＶＡの平均重合度（ｎ）は、フィルム形成能を発揮し得る範囲であればよく、特に制限されるものではないが、通常は４００〜３３００、特に４００〜２０００程度であることが好ましい。なお、上記平均重合度とけん化度から、かかるＰＶＡの重量平均分子量を算出すると約１８０００〜約１７５０００になるが、特にこれに制限されるものではない。【００３７】
ＰＶＡ共重合体としては、前述するＰＶＡまたはその誘導体に重合性ビニル単量体を共重合させて得られるＰＶＡ共重合体を挙げることができる。ここでＰＶＡの誘導体としては、アミン変性ＰＶＡ，エチレン変性ＰＶＡ、末端にチオール基を有するＰＶＡ（末端チオール変性ＰＶＡ）などの公知のＰＶＡ誘導体を挙げることができる。好ましくは末端チオール変性ＰＶＡである。【００３８】
重合性ビニル単量体としては、(1)アクリル酸、メタクリル酸、フマル酸、マレイン酸、イタコン酸；(2)上記(1)記載の化合物のナトリウム塩、カリウム塩、アンモニウム塩またはアルキルアミン塩；(3)メチルメタクリレート、メチルアクリレート、エチルメタクリレート、エチルアクリレート、ブチルメタクリレート、ブチルアクリレート、イソブチルメタクリレート、イソブチルアクリレート、シクロヘキシルメタクリレート、シクロヘキシルアクリルレート、２−エチルヘキシルメタクリレート、２−エチルヘキシルアクリルレート、アクリロニトリル、アクリルアミド、ジメチルアクリルアミド、スチレン、酢酸ビニル、ヒドロキシエチルメタクリレート、ヒドロキシエチルアクリレート、ポリエチレングリコールとメタクリル酸とのエステル、ポリエチレングリコールとアクリル酸とのエステル、ポリプロピレングリコールとメタクリル酸とのエステル、ポリプロピレングリコールとアクリル酸とのエステル、Ｎ−ビニルピロリドン、またはアクリロイルモルホリン；(4)下式で示される化合物：【００３９】
【化２】
2008099835.tif 000004
【００４０】
を挙げることができる。重合性ビニル単量体として好ましくは、(1)および(2)からなる群から選択される少なくとも１種の化合物と(3) からなる群から選択される少なくとも１種の化合物とを組み合わせて使用される。特に好ましくは、アクリル酸またはメタクリル酸とメチルメタクリレートとの併用である。【００４１】
ＰＶＡ共重合体として好ましくは、前述する部分けん化ＰＶＡを骨格として、アクリル酸とメチルメタクリレートを共重合化した高分子共重合体である。より好ましくは、平均重合度が約３００〜５００の部分けん化ＰＶＡと上記重合性ビニル単量体（特にアクリル酸及びメチルメタクリレート）とを重量比で約６：４〜９：１の割合で共重合させて得られる、ＰＶＡ共重合体である。なお、ここで重合性ビニル単量体は、部分けん化ＰＶＡと共重合させる際にアクリル酸とメチルメタクリレートを重量比で約３：７〜０.５：９.５の割合で使用されることがより好ましい。特に好ましいＰＶＡ共重合体は、平均重合度３００〜５００の部分けん化ＰＶＡ、メチルメタクリレートおよびアクリル酸を６０〜９０：７〜３８：０.５〜１２（重量比）で共重合させて得られるＰＶＡ共重合体である。具体的には、後述する実験例および実施例で使用するポバコート（POVACOAT（登録商標）Type F、Type RおよびType L；大同化成社製）を例示することができる。このポリビニルアルコール共重合体は、国際公開パンフレットＷＯ０２／１７８４８に記載された方法で製造することができる。【００４２】
本発明のバンドシールは、上記ＰＶＡおよびＰＶＡ共重合体をそれぞれ単独で含むものであってもよいが、両者を混合して含むものであってもよい。バンドシール中のＰＶＡとＰＶＡ共重合体の配合割合は特に制限されず、ＰＶＡ：ＰＶＡ共重合体＝１００：０〜０：１００（重量比）、好ましくは９９．９：０．１〜０．１：９９．９となるいずれの割合でも用いることができる。【００４３】
本発明のバンドシールには、上記のＰＶＡおよび／またはＰＶＡ共重合体の他に、可塑剤としてソルビトールを配合することもできる。かかる可塑剤を配合することによって、柔軟性の増加という効果を得ることができる。バンドシール中のソルビトールの配合割合としては、ＰＶＡおよび／またはＰＶＡ共重合体が有するバンドシール性を損なわない範囲であれば特に制限されないものの、上記効果の点から、バンドシール（１００重量％）中の濃度として０．０１〜７０重量％、好ましくは０．０１〜３５重量％、より好ましくは０．０１〜３０重量％、特に好ましくは１〜３０重量％を挙げることができる。【００４４】
なお、本発明において「バンドシール性」とは、硬質カプセルのボディ部とキャップ部を封緘（シール）するためのフィルムを形成することができ（フィルム形成能）、且つ、このフィルムによる封緘によってボディ部とキャップ部との嵌合部から内容物が漏出することを防止し得る（漏出防止能）、バンドシールの性質を意味する。【００４５】
当該「バンドシール性」の有無は、対象とするバンドシール調製液を用いて、平均分子量400のポリエチレングリコール（PEG400）を充填したカプセルのキャップ部とボディ部の嵌合部を封緘（バンドシール）し、これを２５℃、相対湿度４０％の環境下に白色コピー用紙の上に１２時間放置した場合に、バンドシール部から内容物の漏出があるか否かで評価することができる。なお、内容物の漏出の有無は、実験例４に示すように、下記の基準から判断することができる：
(a) １２時間放置後、封緘硬質カプセル剤と接していた白色コピー用紙面に、内容物（PEG400）が付着しているか否か。
(b) １２時間放置後、封緘硬質カプセル剤を白色コピー用紙上で転がしたときに、白色コピー用紙面に内容物（PEG400）が付着するか否か。【００４６】
この場合、(a)と(b)のいずれの場合も、白色コピー用紙への内容物の付着がない、すなわち内容物の漏出が認められない場合を「バンドシール性あり」、(a)と(b)のいずれかの場合で内容物の漏出が認められる場合を「バンドシール性なし」と判断することができる。【００４７】
なお、当該バンドシール性の評価試験に使用するカプセルとしては、後述する実施例１に記載するＰＶＡ共重合体を基材とする硬質カプセルまたは実施例３に記載するＰＶＡを基材とする硬質カプセルを挙げることができる。また中に充填するＰＥＧ４００の量としては、硬質カプセルが日本薬局方で定めるサイズ０号のカプセルの場合は６００μＬ、サイズ１号のカプセルの場合は４７０μＬを挙げることができる。【００４８】
なお、バンドシールには、本発明の効果、すなわちバンドシール性を妨げないことを限度として、上記成分に加えて、任意に着色剤（例えば、酸化チタン、ベンガラ、タール系色素など）、不透明化剤、または香料など、硬質カプセルの調製に通常使用される添加剤を配合することもできる。バンドシールに対するこれらの添加剤の配合割合は、通常０．１〜７重量％の範囲からバンドシール性を考慮して適宜選択することができる。【００４９】
硬質カプセル剤においてバンドシールを形成するにあたっては、通常バンドシール調製液が使用される。当該バンドシール調製液は、上記のバンドシール成分を、水、親水性溶媒または水と親水性溶媒との混合液に、室温または加温下（約３０〜６０℃）で溶解することによって調製することができる。好ましくは水と親水性溶媒との混合液が使用される。ここで親水性溶媒としては、水と相溶性のある有機溶媒を挙げることができ、具体的には、エタノールやイソプロパノールなどの炭素数１〜６、好ましくは炭素数１〜４の低級アルコールを挙げることができる。好ましくはエタノールである。バンドシール調製液の調製に水と親水性溶媒との混合液を用いる場合、当該混合液１００重量％中の親水性溶媒の割合として、５〜８０重量％、好ましくは８〜６５重量％、より好ましくは１０〜５０重量％を挙げることができる。【００５０】
バンドシール調製液は、調製液の最終粘度が通常１００〜５０００ｍPa・sの範囲になるように調整される。なお、本発明で規定する粘度は、B型回転粘度計で、粘度５００ｍＰａ・ｓ未満の場合はローター番号２、粘度５００ｍＰａ・ｓ以上２０００ｍＰａ・ｓ未満の場合はローター番号３、粘度２０００ｍＰａ・ｓ以上の場合はローター番号４を用いて、２３℃、回転数６０rpm、測定時間１分の条件で測定した場合の粘度を意味する。【００５１】
粘度がかかる範囲にあるバンドシール調製液によれば、硬質カプセル剤のボディ部とキャップ部の嵌合部にシール力（封緘力）の大きい強固なバンドシールを形成することができ、しかも製造時における糸曳きがなく、製造における取り扱いも容易である。なお、バンドシール調製液の粘度が上記範囲（100〜5000ｍPa・s）よりも著しく低い場合、硬質カプセル剤の嵌合部表面にバンドシール調製液を液だれしないで塗布するということができず、本発明の効果を満たす封緘力に優れたバンドシールが形成できない可能性がある。一方、バンドシール調製液の粘度が上記範囲（100〜5000ｍPa・s）よりも著しく高い場合、粘度が高すぎて機械でバンドシールを形成できない可能性がある。バンドシール調製液の好ましい粘度は１２５〜４７００ｍPa・sであり、より好ましくは１５０〜４５００ｍPa・sである。【００５２】
なお、バンドシール調製液の粘度は、後述する実験例３に示すように、バンドシール調製液に配合するＰＶＡおよび／またはＰＶＡ共重合体の濃度を調節することによって簡便に調整することができる。【００５３】
具体的には、配合するＰＶＡおよび／またはＰＶＡ共重合体の種類やその重合度によっても異なるが、例えば、ＰＶＡを単独で用いる場合、バンドシール調製液中のＰＶＡの濃度として、通常４〜３１重量％、好ましくは５〜３０重量％、より好ましくは６〜２９重量％を；またＰＶＡ共重合体を単独で用いる場合、バンドシール調製液中のＰＶＡ共重合体の濃度として、通常５〜２７重量％、好ましくは６〜２６重量％、より好ましくは７〜２５重量％を挙げることができる。ＰＶＡとＰＶＡ共重合体とを併用する場合は、上記各成分の割合を基準として、粘度（100〜5000ｍPa・s）を考慮して調整することができる。【００５４】
またバンドシールにソルビトールを配合する場合、そのバンドシール調製液中の濃度は、前述するバンドシール中のソルビトールの配合割合に沿って決定することができる。具体的には、バンドシール調製液の粘度が１００〜５０００ｍＰａ・ｓの範囲になるように考慮しながら、バンドシール（100重量％）中のソルビトールの濃度が０．０１〜７０重量％、好ましくは０．０１〜３５重量％、より好ましくは０．０１〜３０重量％、特に好ましくは１〜３０重量％となるように、バンドシール調製液を調整することが好ましい。【００５５】
本発明のバンドシールは、中にポリエチレングリコール（ＰＥＧ）またはこれを含む組成物を充填した硬質カプセル剤のバンドシールとして好適に使用される。【００５６】
ここでＰＥＧとしては、特に制限されず、およその平均分子量が２００００以下のＰＥＧ、具体的には、当該平均分子量が２００、４００、６００、８００、１０００、１５００、２０００、３０００、４０００、６０００、８０００または２００００のＰＥＧを挙げることができる。なお、これら各平均分子量を有するＰＥＧは、各社メーカーから「ポリエチレングリコール○○○」（ここで○○○は、上記するＰＥＧのおよその平均分子量を示す）といった共通した表示で販売されている。かかるＰＥＧは、１種単独でまたは２種以上を組み合わせて使用することができる。中でも、平均分子量が２００〜６００のＰＥＧ（「ＰＥＧ２００〜６００」ともいう）などの低分子量ＰＥＧは、本発明のバンドシールの使用において硬質カプセル剤の充填成分として好適に用いられるＰＥＧである。すなわち、本発明のバンドシールによれば、ＰＥＧ２００〜６００を充填しても滲みだしという問題がなく、本発明の効果をより効果的に享受することが可能となる。【００５７】
なお、上記においてＰＥＧの平均分子量は、日本国厚生労働省が定める「日本薬局方」および「医薬品添加物規格」で規定される下記の試験法に従って測定することができる。【００５８】
（平均分子量試験）
無水フタル酸42ｇをとり、新たに蒸留したピリジン300mLを正確に量って入れた1Lの遮光した共栓瓶に加え、強く振り混ぜて溶かした後、16時間以上放置する。この液25mLを正確に量り、約200mLの耐圧共栓瓶に入れ、これに測定するＰＥＧ試料約0.8〜15gを精密に量って加え、密栓し、これを丈夫な布で包み、あらかじめ98±2℃に加熱した水浴中に入れる。この際、瓶の中の液が水浴の液の中に浸るようにする。98±2℃で30分間保った後、水浴から瓶を取り出し、室温になるまで空気中で放冷する。次に0.5mol/L 水酸化ナトリウム液 50mLを正確に加え、更にフェノールフタレインのピリジン溶液（１→100）５滴を加え、この液につき、0.5mol/L 水酸化ナトリウム液で滴定する。但し、滴定の終点は液が15秒間持続する淡赤色を呈するときとする。同様の方法で空試験を行う。【００５９】
【数１】
2008099835.tif 000005
【００６０】
硬質カプセル剤の内容物は、前述するようにＰＥＧ、または少なくともＰＥＧを含む組成物であればよく、かかる組成物としてはＰＥＧを含むヒトまたは動物の医薬品、医薬部外品、化粧料、および食品を、制限なく挙げることができる。かかる組成物に含まれるＰＥＧの割合は特に制限されないが、通常０．０１〜９９．９９重量％、好ましくは０．０５〜９９．９５重量％を挙げることができる。【００６１】
なお、内容物の形状も特に問わない。例えば、液状物、ゲル状物、粉末状、顆粒状、錠剤状、ペレット状、またこれらの混合形状（ハイブリッド状）であってもよい。【００６２】
硬質カプセル剤の内容物としては、医薬品の場合は、例えば滋養強壮保健薬、解熱鎮痛消炎薬、向精神薬、抗不安薬、抗うつ薬、催眠鎮静薬、鎮痙薬、中枢神経作用薬、脳代謝改善剤、脳循環改剤、抗てんかん剤、交感神経興奮剤、胃腸薬、制酸剤、抗潰瘍剤、鎮咳去痰剤、鎮吐剤、呼吸促進剤、気管支拡張剤、アレルギー用薬、歯科口腔用薬、抗ヒスタミン剤、強心剤、不整脈用剤、利尿薬。血圧降下剤、血管収縮薬、冠血管拡張剤、末梢血管拡張薬、抗高脂血症用剤、利胆剤、抗生物質、化学療法剤、糖尿病治療薬、骨粗鬆症用剤、抗リウマチ薬、骨格筋弛緩薬、鎮痙剤、ホルモン剤、アルカロイド系麻薬、サルファ剤、痛風治療薬、血液凝固阻止剤、抗悪性腫瘍剤などから選ばれる１種または２種以上の薬物成分を挙げることができる。なお、これらの薬効成分は、特に制限されず公知のものを広く挙げることができるが、具体的には、ＷＯ２００６／０７０５７８号パンプレットの段落[0055]〜 [0060]に記載されている各成分を例示として挙げることができる。【００６３】
また、食品の場合は、例えばドコサヘキサエン酸、エイコサペンタエン酸、α−リポ酸、ローヤルゼリー、イソフラボン、アガリクス、アセロラ、アロエ、アロエベラ、ウコン、エルカルニチン、オリゴ糖、カカオ、カテキン、カプサイシン、カモミール、寒天、トコフェロール、リノレン酸、キシリトール、キトサン、GABA、クエン酸、クロレラ、グルコサミン、高麗人参、コエンザイムQ１０、黒糖、コラーゲン、コンドロイチン、サルノコシカケ、スクワレン、ステビア、セラミド、タウリン、サポニン、レシチン、デキストリン、どくだみ、ナイアシン、納豆菌、にがり、乳酸菌、ノコギリヤシ、ハチミツ、はとむぎ、梅肉エキス、パントテン酸、ヒアルロン酸、ビタミンＡ、ビタミンＫ、ビタミンＣ、ビタミンＤ、ビタミンＢ１、ビタミンＢ２、ビタミンＢ６、ビタミンＢ１２、ケルセチン、プロテイン、プロポリス、モロヘイヤ、葉酸、リコピン、リノール酸、ルチン、霊芝などの機能性成分などを挙げることができる。但し、これらに限定されるものではない。【００６４】
かかる内容物の硬質カプセル内への充填は、それ自体公知のカプセル充填機、例えば全自動カプセル充填機（型式名：ＬＩＱＦＩＬsｕｐｅｒ８０/１５０、クオリカプス社製）、カプセル充填・シール機（型式名：ＬＩＱＦＩＬsｕｐｅｒＦＳ、クオリカプス社製）等を用いて実施することができる。【００６５】
本発明のバンドシールを適用する硬質カプセル剤は、前述するように、中にＰＥＧまたはこれを含む組成物を充填したカプセル剤であって、カプセルを形成するフィルムがＰＥＧに対して物理化学的に安定であり、ゼラチンのように低水分化によって脆弱化するものや水溶性セルロース誘導体にようにＰＥＧが皮膜を透過して滲み出るといった不都合のないものである。【００６６】
かかる硬質カプセルとしては、前述するＰＶＡ、ＰＶＡ共重合体またはこれらの混合物を含有するフィルムから形成されるものを挙げることができる。また、特開２０００−２０２００３号公報および特開２００５−１３７９３５号公報に記載されているように、プルラン、ヘミセルロース、コーンスターチ、カルボキシメチルセルロースおよびこれらの水溶性塩からなる群から選択される少なくとも１種の多糖類を含有するゲルから形成される硬質カプセルも用いることができる。【００６７】
ここでプルラン、ヘミセルロース、コーンスターチ、およびカルボキシメチルセルロースはいずれも従来から食品、医薬品、化粧品等の添加物として広く使用されており、商業的に入手できるものである。ヘミセルロースは、好ましくは大豆由来のヘミセルロースであり、特に不二製油株式会社製の「ヘミロース」を好適に用いることができる。なお、これらの水溶性塩としては、水に溶解する塩であればよく、例えばナトリウムやカリウムなどのアルカリ金属塩を挙げることができる。【００６８】
硬質カプセルは、通常、射出成型法やディッピング法などによって製造することができる。ディッピング法は、硬質カプセルのフィルム（皮膜）を形成する基剤（硬質カプセル調製液）が、温度差によってゲル化することを利用したカプセルの製造方法であるが、当該基剤にゲル化能力がない場合には、ゲル化剤が併用される。【００６９】
ゲル化剤は、硬質カプセルの基材として使用される上記のＰＶＡ、ＰＶＡ共重合体、プルラン、ヘミセルロース、コーンスターチ、カルボキシメチルセルロースまたはこれらの水溶性塩との相溶性に応じて適宜選択することができるが、具体的には、カラギーナン、タマリンド種子多糖、ペクチン、キサンタンガム、ローカストビーンガム、カードラン、ゼラチン、ファーセレラン、寒天、およびジェランガムなどを例示することができる。なお、これらは１種単独で使用しても、２種以上を任意に組み合わせて使用することもできる。【００７０】
上記ゲル化剤のなかでもカラギーナンは、ゲル強度が高く、しかも特定イオンとの共存下で少量の使用で優れたゲル化性を示すことから最適なゲル化剤である。なお、カラギーナンには、一般にカッパ−カラギーナン、イオタ−カラギーナンおよびラムダ−カラギーナンの３種が知られている。本発明では、ゲル化能を有するカッパおよびイオタ−カラギーナンを好適に使用することができる。またペクチンはエステル化度の違いでＬＭペクチンとＨＭペクチンとに分類でき、ジェランガムもアシル化の有無によってアシル化ジェランガム（ネイティブジェランガム）と脱アシル化ジェランガムに分類することができるが、本発明ではいずれも区別することなく使用することができる。【００７１】
また硬質カプセルの調製には、使用するゲル化剤の種類に応じてゲル化補助剤を使用することもできる。ゲル化剤としてカラギーナンを使用する場合に組み合わせて用いることができるゲル化補助剤としては、カッパ−カラギーナンについては水中でカリウムイオン、アンモニウムイオンおよびカルシウムイオンの１種又は２種以上を与えることのできる化合物、例えば塩化カリウム、リン酸カリウム、塩化アンモニウム、酢酸アンモニウム、塩化カルシウムを挙げることができる。またイオタ−カラギーナンについては水中でカルシウムイオンを与えることのできる、例えば塩化カルシウムを挙げることができる。またゲル化剤としてジェランガムを使用する場合に組み合わせて用いることができるゲル化補助剤としては、水中でナトリウムイオン、カリウムイオン、カルシウムイオンおよびマグネシウムイオンの１種又は２種以上を与えることのできる化合物、例えば塩化ナトリウム、塩化カリウム、塩化カルシウム、硫酸マグネシウムを挙げることができる。加えて有機酸やその水溶性塩としてクエン酸またはクエン酸ナトリウムを使用することもできる。【００７２】
硬質カプセルの成分としてＰＶＡ、ＰＶＡ共重合体またはこれらの混合物を用いる場合、併用するゲル化剤としては、カラギーナン、タマリンド種子多糖、キサンタンガム、ローカストビーンガム、およびジェランガムが好ましく、特に好ましくはカラギーナンを挙げることができる。またこれと併用するゲル化補助剤としては塩化カリウムを好適に例示することができる。【００７３】
なお、本発明で用いる硬質カプセル（カプセルフィルム）が上記ゲル化剤を含む場合、その含有量としては、水分を除いたカプセルフィルムの重量を１００重量％とした場合、０.０５〜１０重量％、好ましくは０．１〜５重量％、より好ましくは０．２〜２．５重量、さらに好ましくは０．３〜２重量％を挙げることができる。さらに塩化カリウムなどのゲル化補助剤を含む場合、その含有量として２．２重量％以下の範囲、好ましくは０.１〜１．５重量％、より好ましくは０．２〜１重量％、さらに好ましくは０．３〜０．８重量％を挙げることができる。【００７４】
なお、硬質カプセル（カプセルフィルム）には、上記成分（ＰＶＡ、ＰＶＡ共重合体またはこれらの混合物など、必要に応じてゲル化剤やゲル化補助剤）に加えて、必要に応じて、可塑剤、金属封鎖剤、不透明化剤、着色料または香料などを配合することもできる。【００７５】
ここで可塑剤としては、医薬品または食品に使用できるものであれば特に制限されないが、例えば、アジピン酸ジオクチル，アジピン酸ポリエステル，エポキシ化ダイズ油，エポキシヘキサヒドロフタル酸ジエステル，カオリン，クエン酸トリエチル，グリセリン，グリセリン脂肪酸エステル，ゴマ油，ジメチルポリシロキサン・二酸化ケイ素混合物，D-ソルビトール，中鎖脂肪酸トリグリセリド，トウモロコシデンプン由来糖アルコール液，トリアセチン，濃グリセリン，ヒマシ油，フィトステロール，フタル酸ジエチル，フタル酸ジオクチル，フタル酸ジブチル，ブチルフタリルブチルグリコレート，プロピレングリコール，ポリオキシエチレン（１０５）ポリオキシプロピレン（５）グリコール，ポリソルベート８０，平均分子量が１５００，４００，４０００，６００，６０００のポリエチレングリコール（PEG1500、PEG400、PEG4000、PEG600、PEG6000），ミリスチン酸イソプロピル，綿実油・ダイズ油混合物，モノステアリン酸グリセリン，リノール酸イソプロピルなどを挙げることができる。なお、可塑剤を用いる場合、本発明で用いる硬質カプセル（カプセルフィルム）中の含有量として、水分を除いたカプセルフィルムの重量を１００重量％とした場合、通常１５重量％以下の範囲を挙げることができる。好ましくは１３重量％以下、より好ましくは１１重量％以下、さらに好ましくは８重量％以下の範囲である。【００７６】
金属封鎖剤としては、エチレンジアミン四酢酸、酢酸、ホウ酸、クエン酸、グルコン酸、乳酸、リン酸、酒石酸、またはこれらの塩、メタホスフェート、ジヒドロキシエチルグリシン、レシチン、β−シクロデキストリン、またはこれらの組み合わせを挙げることができる。【００７７】
また不透明化剤および香料としては、医薬品または食品に使用できるものであれば特に制限されない。【００７８】
本発明で用いる硬質カプセルは、定法の浸漬法を利用して製造することができる。具体的には前述する成分を含有する水溶液（以下「カプセル調製液」という）を浸漬液とし、これにカプセル成型用ピンを浸漬し、次いで引き上げてカプセル成型用ピンの外表面に形成されたカプセル調製溶液からなる皮膜を冷却してゲル化させ、乾燥させる工程を経て製造することができる。なお、上記水溶液は、水を溶媒とするものに限らず、０．５〜４０容量％の割合でエタノールを含有する水溶液であってもよい。【００７９】
カプセル調製液中に含まれる上記各成分の濃度は、前述する硬質カプセルフィルム（皮膜）を形成する各成分の割合に従って適宜調整することができる。具体的には、成分（必須成分）として用いるＰＶＡ、ＰＶＡ共重合体、プルラン、ヘミセルロース、コーンスターチ、カルボキシメチルセルロースまたはこれらの水溶性塩（以下、これらを単に「必須成分」ともいう）の配合割合としては、１〜６０重量％、好ましくは５〜５０重量％、より好ましくは１０〜３０重量％を挙げることができる。なかでも硬質カプセルフィルム（皮膜）を形成する成分としてＰＶＡ、ＰＶＡ共重合体、またはこれらの混合物を用いる場合は、そのカプセル調製液に含まれる上記各成分の濃度は、ＰＶＡとＰＶＡ共重合体の総量として、５〜３０重量％、１０〜２８重量％、１６〜２４重量％を挙げることができる。【００８０】
またゲル化剤を用いる場合、そのカプセル調製液中の濃度として０.０１〜２重量％、好ましくは０.０２〜１重量％、より好ましくは０.０３〜０.５重量％を挙げることができる。また、ゲル化補助剤を用いる場合は、そのカプセル調製液中の濃度として０.０１〜０.５重量％、好ましくは０.０２〜０.３重量％、より好ましくは０.０３〜０.２重量％を挙げることができる。【００８１】
カプセル調製液中に含まれる溶媒（水または含水エタノール）の量は、制限されないが、カプセル成型用ピンの浸漬時に採用される温度（浸漬液の温度）条件下（３０〜８０℃、好ましくは４０〜６０℃）で、カプセル調製液の粘度が１００〜２００００ｍＰａ・ｓ、好ましくは３００〜１００００ｍＰａ・ｓとなるような割合を挙げることができる。好ましくは、５２℃の温度条件でのカプセル調製液の粘度が３００〜３６００ｍＰａ・ｓ、より好ましくは５００〜３１００ｍＰａ・ｓ、さらに好ましくは５００〜２６００ｍＰａ・ｓ、よりさらに好ましくは５００〜２０００ｍＰａ・ｓ、特に好ましくは５００〜１５００ｍＰａ・ｓとなるような割合である。なお、本発明で規定する粘度は、B型回転粘度計で、粘度５００ｍＰａ・ｓ未満の場合はローター番号２、粘度５００ｍＰａ・ｓ以上２０００ｍＰａ・ｓ未満の場合はローター番号３、粘度２０００ｍＰａ・ｓ以上の場合はローター番号４を用いて、所定温度で、回転数６０rpm、測定時間１分の条件で測定した場合の粘度を意味する（以下、同じ）。通常、溶媒含有量として６０〜９０重量％、好ましくは７０〜８５重量％を挙げることができる。【００８２】
カプセル調製液の調製に際して、上記各成分の溶解順序に制限はなく、上記必須成分を先に溶解しても、ゲル化剤やゲル化補助剤を先に溶解してもよい。また、溶解温度も特に制限されないが、通常６０℃以上とすることが各成分の溶解性等から好ましい。このカプセル調製液は、減圧脱泡，超音波脱泡あるいは静置により微細な泡を取り除き、５０〜６０℃に保温した状態で、浸漬法によるカプセル成型に供することが好ましい。【００８３】
カプセル成型ピンを調製液から引き上げた後のゲル化は、用いるゲル化剤の特性に応じて加熱又は冷却により行うことができる。例えばゲル化剤としてカラギーナンを用いた場合には放冷により速やかにゲル化させることができる。そして、ゲル化した上記調製液を風乾等により乾燥させて完全に固化させ、これを成型ピンから剥離回収し、所定の長さに切断調整することにより硬質カプセル（ボディ部とキャップ部）が得られるが、この場合、乾燥は５０〜８０℃程度に加熱して乾燥させることもできる。また、予め食用油等を剥離剤として成型ピンに塗布しておくことにより、得られたカプセル（ボディ部とキャップ部）の離型性を向上させておき、得られた硬質カプセルの剥離回収を容易ならしめることができる。【００８４】
一般に硬質カプセルのサイズとしては、００号、０号、１号、２号、３号、４号、５号等があるが、本発明ではいずれのサイズの硬質カプセルも使用することができる。【００８５】
斯くして調製される硬質カプセルのボディ部とキャップ部は、前述する内容物（ＰＥＧまたはＰＥＧを含有する組成物）をボディ部に充填したのち、該ボディ部にキャップ部を被覆して両者を嵌合させることによりボディ部とキャップ部を接合させる。次いで、キャップ部の端縁部を中心として、それを跨ぐように一定幅でボディ部の表面とキャップ部の表面に、ボディ部とキャップ部との円周方向に、前述する本発明のバンドシール調製液を１回〜複数回、好ましくは１〜２回塗布して嵌合部を封緘することによって、硬質カプセルのボディ部とキャップ部の嵌合部にバンドシールを形成することができる（図１参照）。【００８６】
硬質カプセルのボディ部とキャップ部の両者を嵌合させる際に、ボディ部の外周とキャップ部の内周とが重なっている嵌合巾はカプセルの軸線方向の距離で３号カプセルで約４．５〜６．５ｍｍ、４号カプセルで約４〜６ｍｍが一般的に好ましい。また、封緘（シール）巾は、３号カプセルで約１．５〜３ｍｍ、４号カプセルで約１．５〜２．８ｍｍが一般的に好ましい。【００８７】
バンドシール調製液は、一般に室温あるいは加温下で使用することができる。硬質カプセルの液漏れ防止という観点から、好ましくは約２３〜４５℃、さらに好ましくは約２３〜３５℃、最も好ましくは約２５〜３５℃の温度範囲内にあるシール調製液を用いることが望ましい。なお、シール調製液の温度調節は、パネルヒーター、温水ヒーター等のそれ自体公知の方法で実施することができるが、例えば循環式温水ヒーターあるいは前記一体型カプセル充填シール機のシールパンユニットを循環式温水ヒーター型に改造したもの等で調節するのが、温度幅が微妙に調節できるので好ましい。なお、シール調製液中のアルコール、例えばエタノールは温度条件によっては揮発することがあるので、シール調製液の成分組成が一定するように適宜、補充するのがよい。【００８８】
硬質カプセルの封緘は、それ自体公知のカプセル充填シール機、例えば前記カプセル充填・シール機またはカプセルシール機（型式名：ＨＩＣＡＰＳＥＡＬ ４０／１００、クオリカプス社製）等を使用して実施することができる。【００８９】
斯くして得られる本発明の硬質カプセルは、ＰＥＧ，特にＰＥＧ２００〜６００の低分子量ＰＥＧを充填してもこれらが滲み出すようなことがなく、稼働性に優れているといった利点を備えている。また、かかる低分子ＰＥＧのグリセリン脂肪酸エステルや中鎖脂肪酸トリグリセライドを充填しても皮膜が脆弱化することがないので、これらの低分子量ＰＥＧやそのグリセリン脂肪酸エステル及び中鎖脂肪酸トリグリセライドを賦形剤として含む薬剤などにも良好に適用することができる。また、皮膜中の水分低下によっても良好な強度を維持し得、割れ等の不都合を生じることがないので、吸水性を有する薬剤や低水分下での保存が推奨される薬剤にも好適に使用され、更に、水蒸気や酸素がほとんど透過することがないので、水反応性物質や被酸化性物質にも好ましく用いられる。
【実施例】
【００９０】
以下、実験例および実施例を示して本発明を説明するが、本発明はかかる実施例などによって制限されるものではない。なお、特に言及しない限り、下記でいう「％」は重量％を意味する。【００９１】
実験例１    バンドシール原料の選定（その１）
ポリエチレングリコール（ＰＥＧ）の例として平均分子量４００のポリエチレングリコール（ＰＥＧ４００）を用いて、下記方法により、ＰＥＧに非溶解性のフィルム形成能を有する高分子化合物と可塑剤を探索した。【００９２】
表１に示すように、高分子化合物としては、ポリビニルピロリドン、コポリビドン、メチルセルロース、アラビアゴム、ゼラチン、ヒドロキシプロピルメチルセルロース、ヒドロキシプロピルセルロース、プルラン、寒天、ＰＶＡ共重合体（大同化成社製のPOVACOAT Type F、5％水溶液の25℃における粘度5.5mPa・s）、およびＰＶＡ（日本酢ビ・ポバール社製のJP-05、平均重合度500、部分けん化型PVA：けん化度87-89mol％）を、また可塑剤としては、グリセリン、クエン酸トリエチル、プロピレングリコール、トリアセチン、ポリソルベート８０、ソルビトール、中鎖脂肪酸トリグリセリド、およびごま油を用いた。【００９３】
これらの各高分子化合物および可塑剤を０．５ｇ、それぞれ別々の試験管に入れ、これらの各試験管にＰＥＧ４００を５ｍＬ添加し、ミキサーで攪拌した後、ＰＥＧ４００に対する溶解性の有無を目視で評価・確認した。なお、目視で観察して、固形物あるいは液状の分離物が無い場合に「溶解する」、固形物あるいは液状の分離物がある場合を「溶解しない（非溶解性）」と判断した。結果を表１に併せて示す。【００９４】
【表１】
2008099835.tif 000006
【００９５】
この結果からわかるように、上記フィルム形成性高分子化合物のうち、ゼラチン、ヒドロキシプロピルメチルセルロース、ヒドロキシプロピルセルロース、プルラン、寒天、ＰＶＡ共重合体、およびＰＶＡはＰＥＧに対して非溶解性であり、また上記可塑剤のうち、ソルビトール、中鎖脂肪酸トリグリセリド、およびごま油はＰＥＧに対して非溶解性であった。このため、これらのフィルム形成性高分子化合物および可塑剤が、バンドシール原料として使用可能な物質（候補物質）であると判断された。【００９６】
実験例２  バンドシール原料の選定（その２）
実験例１の結果を踏まえて、上記バンドシール原料の候補物質（表２参照）を対象として、ＰＶＡ共重合体（大同化成社製のPOVACOAT Type F、5％水溶液の25℃の粘度5.5mPa・s）の水溶液およびＰＶＡ（日本酢ビ・ポバール社製のJP-05、平均重合度500）の水溶液に対して溶解する物質を探索した。【００９７】
具体的には、各フィルム形成性高分子化合物および可塑剤（各0.5g）を、それぞれ別々の試験管に入れ、これらの各試験管にＰＶＡ共重合体の１０重量％水溶液またはＰＶＡの１０重量％水溶液をそれぞれ添加し、ミキサーで攪拌した後、ＰＶＡ共重合体の水溶液およびＰＶＡの水溶液に対する溶解性を目視で評価・確認した。なお、目視で観察して固形物あるいは液状の分離物が無い場合に「溶解する」、固形物あるいは液状の分離物がある場合を「溶解しない（非溶解性）」と判断した。【００９８】
結果を表２に示す。【００９９】
【表２】
2008099835.tif 000007
【０１００】
この結果から、フィルム形成性高分子化合物としてはＰＶＡ共重合体とＰＶＡが、また可塑剤としてはソルビトールが、バンドシール原料として使用可能であると判断された。【０１０１】
実験例３  粘度適正試験
実験例２において、バンドシール原料（フィルム形成性高分子化合物）として決定されたＰＶＡ共重合体およびＰＶＡの各水溶液について、下記に記載する方法に従ってバンドシール液として適正な粘度を決定した。【０１０２】
なお、ＰＶＡ共重合体として、大同化成社製のPOVACOAT Type F（5％水溶液の25℃での粘度5.5mPa・s）とPOVACOAT Type R（5％水溶液の25℃での粘度20mPa・s）を用いた。またＰＶＡとして、日本酢ビ・ポバール社製のJP-04（平均重合度400、部分けん化型PVA：けん化度86-90mol％）、JP-05（平均重合度500、部分けん化型PVA：けん化度87-89mol％）、JP-10（平均重合度1000、部分けん化型PVA：けん化度86-90mol％）、JP-15（平均重合度1500、部分けん化型PVA：けん化度86-90mol％）、JP-18（平均重合度1800、部分けん化型PVA：けん化度87-89mol％）、JP-20（平均重合度2000、部分けん化型PVA：けん化度87-89mol％）、JP-33（平均重合度3300、部分けん化型PVA：けん化度86.5-89.5mol％）を用いた。なお粘度は、B型回転粘度計（粘度500mPa・s未満の場合はローター番号２、粘度500mPa・s以上2000mPa・s未満の場合はローター番号３、粘度2000mPa・s以上の場合はローター番号４）を用いて、23℃、回転数60rpm、測定時間１分の条件で測定した。【０１０３】
具体的には、各ＰＶＡ共重合体およびＰＶＡの水溶液を表３〜１１に示す濃度に調整し、粘度を測定するともに、液だれ、曳糸性および流動性といった硬質カプセルに塗布する場合の取り扱い性の点から、粘度適正性を評価した。具体的には、液だれ、曳糸性および流動性の全ての点から硬質カプセルに塗布する取り扱い条件を満たしている場合を「適正：○」と評価し、一つでも条件を満たしていない場合を「不適正：×」と評価した。【０１０４】
結果を表３〜１１に併せて示す。【０１０５】
【表３】
2008099835.tif 000008
【０１０６】
【表４】
2008099835.tif 000009
【０１０７】
【表５】
2008099835.tif 000010
【０１０８】
【表６】
2008099835.tif 000011
【０１０９】
【表７】
2008099835.tif 000012
【０１１０】
【表８】
2008099835.tif 000013
【０１１１】
【表９】
2008099835.tif 000014
【０１１２】
【表１０】
2008099835.tif 000015
【０１１３】
【表１１】
2008099835.tif 000016
【０１１４】
この結果からわかるように、いずれのＰＶＡ共重合体の水溶液も、またＰＶＡの水溶液も、粘度100〜5000mPa・s（23℃）の範囲で、液だれがなく、曳糸性および流動性といった点から取り扱い性に優れていた。以上のことから、ＰＶＡ共重合体およびＰＶＡを用いて各水溶液の濃度を調整することによって、硬質カプセルに塗布するうえで取り扱い性に優れた適正な粘度（100〜5000mPa・s、23℃）を備えたバンドシール液が得られることが確認された。【０１１５】
実験例４
下記に記載するように各種の封緘硬質カプセル剤を調製し（実施例１〜５）、使用した各バンドシールについて、取り扱い性（液だれの有無、曳糸性および流動性）およびバンドシール性を評価した。【０１１６】
（１）封緘硬質カプセル剤の調製
（1-1）実施例１
ＰＶＡ共重合体（大同化成社製のPOVACOAT Type F）２５％、水５０．７％、および無水エタノール２４．３％からなる溶液（粘度3100mPa・s、実験例３の測定条件を採用。以下同じ。）を調製し、これをバンドシール調製液とした。全自動カプセル充填・シール機（クオリカプス社製）を用いて、ＰＶＡ共重合体を基材とするサイズ０号の硬質カプセルに、約６００μLの平均分子量４００のポリエチレングリコール（PEG400）を充填するとともに、上記のバンドシール調製液で硬質カプセルのボディ部とキャップ部の嵌合部を封緘し、ＰＥＧ入りの硬質カプセル剤を調製した。【０１１７】
なお、ＰＶＡ共重合体を基材とするサイズ０号の硬質カプセルは、下記の方法により調製した：
あらかじめ６０℃に加温した２２.９％のＰＶＡ共重合体（POVACOAT Type L、５％水溶液の粘度が25℃で20mPa・s、大同化成(株)製）の水溶液８７．３４ｋｇに、１０％塩化カリウム水溶液０．８ｋｇ、２％カラギーナン水溶液８ｋｇおよび精製水３．８６ｋｇを加えて攪拌した。この溶液を２４時間穏やかに攪拌しながら脱泡した。斯くして調製した水溶液（カプセル調製液）を浸漬液として、浸漬法による慣用のカプセル製造装置に仕込み、浸漬液の温度を５０〜５５℃に保持しながら、常法に従ってサイズ０号の硬質カプセル（キャップ、ボディ）を調製した。【０１１８】
（1-2）実施例２
ＰＶＡ共重合体（大同化成社製のPOVACOAT Type F）２０％、ソルビトール２％、および水５０．７％、および無水エタノール２７．３重量％からなる溶液（粘度500mPa・s）を調製し、これをバンドシール調製液とした。全自動カプセル充填・シール機（クオリカプス社製）を用いて、ＰＶＡ共重合体を基材とするサイズ０号の硬質カプセル（実施例１参照）に、約６００μLのPEG４００を充填するととともに、上記のバンドシール調製液で硬質カプセルのボディ部とキャップ部の嵌合部を封緘し、ＰＥＧ入りの硬質カプセル剤を調製した。【０１１９】
（1-3）実施例３
ＰＶＡ共重合体（大同化成社製のPOVACOAT Type F）１０％、ＰＶＡ（日本酢ビ・ポバール社製のJP-05）１０％、ソルビトール２％、水５０．７％、および無水エタノール２７．３％からなる溶液（粘度160mPa・s）を調製し、これをバンドシール調製液とした。全自動カプセル充填・シール機（クオリカプス社製）を用いて、ＰＶＡ共重合体を基材とするサイズ０号の硬質カプセル（実施例１参照）に、約６００μLのPEG４００を充填するとともに、上記のバンドシール調製液で、硬質カプセルのボディ部とキャップ部の嵌合部を封緘し、ＰＥＧ入りの硬質カプセル剤を調製した。【０１２０】
（1-4）実施例４
ＰＶＡ（日本酢ビ・ポバール社製のJP-05）２０％、ソルビトール２％、水５０．７％、および無水エタノール２７．３％からなる溶液（粘度920mPa・s）を調製し、これをバンドシール調製液とした。全自動カプセル充填・シール機（クオリカプス社製）を用いて、ＰＶＡを基材とするサイズ１号の硬質カプセルに、約４７０μLのPEG４００を充填するとともに、上記のバンドシール調製液で、硬質カプセルのボディ部とキャップ部の嵌合部を封緘し、ＰＥＧ入りの硬質カプセル剤を調製した。【０１２１】
なお、ＰＶＡを基材とするサイズ１号の硬質カプセルは、下記の方法により調製した：
４０℃の精製水７１．２ＬにＰＶＡ（平均重合度1000、けん化度86-90mol％、和光純薬工業社製）を２０ｋｇ加えて分散させ、８２℃まで加温してＰＶＡを溶解させた。これを６０℃まで冷却しＰＶＡ水溶液を調製した。ＰＶＡ水溶液に、１０％塩化カリウム水溶液０．８ｋｇ、２％カラギーナン水溶液８ｋｇを加えて攪拌した。この溶液を２４時間穏やかに攪拌しながら脱泡した。斯くして調製した水溶液（カプセル調製液）を浸漬液として、浸漬法による慣用のカプセル製造装置に仕込み、浸漬液の温度を５０〜５５℃に保持しながら、常法に従ってサイズ１号の硬質カプセル（キャップ、ボディ）を調製した。【０１２２】
（1-5）実施例５
ＰＶＡ（日本酢ビ・ポバール社製のJP-05）２０％、水５０．７％、および無水エタノール２９．３％からなる溶液（粘度500mPa・s）を調製し、これをバンドシール調製液とした。全自動カプセル充填・シール機（クオリカプス社製）を用いて、ＰＶＡを基材とするサイズ１号の硬質カプセル（実施例４参照）に、約４７０μLのPEG４００を充填するとともに、上記のバンドシール調製液で、硬質カプセルのボディ部とキャップ部の嵌合部を封緘し、ＰＥＧ入りの硬質カプセル剤を調製した。【０１２３】
（２）取り扱い性およびバンドシール性の評価
(2-1)取り扱い性（液だれの有無、曳糸性および流動性）の評価
実施例１〜５の封緘硬質カプセル剤の調製に使用した各バンドシール調製液について、粘度を測定するとともに、液だれ、曳糸性および流動性を評価した。具体的には、液だれ、曳糸性および流動性の全ての点から硬質カプセルに塗布する取り扱い条件を満たしている場合を「適正：○」と評価し、一つでも条件を満たしていない場合を「不適正：×」と評価した。結果を下記表１２に示す。この結果からわかるように、いずれのバンドシール調製液も糸曳きせず、またカプセルの嵌合部周囲に塗布しても液だれせずに、簡便にしかも綺麗にバンドシールを形成することができた。【０１２４】
(2-2) バンドシール性の評価
実施例１〜５で調製した封緘硬質カプセルを、２３℃、ＲＨ４３％の条件で１日間放置して、外観上の変化、特に嵌合部周囲に形成したバンドシールの状態を観察した。その結果、実施例１〜５で調製した封緘硬質カプセル剤は、いずれも内容物の漏出は認められず、封緘部分（バンドシール部）にも外観上の異状は認められなかった。【０１２５】
またさらに実施例１〜５で調製した封緘硬質カプセル剤を、温度２５℃、相対湿度４０％の環境下で、白色コピー用紙の上に１２時間放置した。１２時間後、バンドシール部からの内容物（PEG400）の漏出の有無を、下記の方法および基準により確認した。【０１２６】
(a) １２時間放置後、封緘硬質カプセル剤と接していた白色コピー用紙面に、内容物（PEG400）が付着しているか否か。
(b) １２時間放置後、封緘硬質カプセル剤を白色コピー用紙上で転がしたときに、白色コピー用紙面に内容物（PEG400）が付着するか否か。【０１２７】
(a)と(b)のいずれの場合も、白色コピー用紙への内容物の付着、すなわち内容物の漏出が認められない場合を「バンドシール性あり：○」、(a)と(b)のいずれかの場合で内容物の漏出が認められた場合を「バンドシール性なし：×」と判定した。【０１２８】
結果を下記表１２に示す。これからわかるように、いずれの封緘硬質カプセル剤（実施例１〜５）も内容物の漏出がなく、使用したバンドシールはバンドシール性を備えていることが確認できた。【０１２９】
【表１２】
2008099835.tif 000017
【０１３０】
実験例５
バンドシール原料として、ＰＶＡ共重合体（大同化成社製のPOVACOAT Type F）、ＰＶＡ（日本酢ビ・ポバール社製のJP-05）、およびソルビトールを用いて表１３の処方からなるバンドシール調製液（処方例１〜１９）を、実施例１〜５の方法に従って作成した。なお、表中の括弧内は、乾燥後のバンドシールの重量（乾燥重量）を１００重量％とした場合のＰＶＡ共重合体、ＰＶＡおよびソルビトールの重量比を示す。各バンドシール調製液について、粘度を測定するとともに、実験例４の方法に従って、液だれ、曳糸性および流動性の点から硬質カプセルに塗布するうえでの取り扱い性を評価した。【０１３１】
次いで得られたバンドシール調製液を、全自動カプセル充填・シール機（クオリカプス社製）を用いて、ＰＶＡを基材とするサイズ１号の硬質カプセル（実施例３参照）に、約４７０μLのPEG４００を充填するとともに、上記のバンドシール調製液で、硬質カプセルのボディ部とキャップ部の嵌合部を封緘し、硬質カプセル剤を調製した。この封緘硬質カプセル剤の外観を目視観察して漏出物やソルビトールの析出の有無を観察するととともに、実験例４と同様に、温度２５℃、相対湿度４０％の環境下で、白色コピー用紙の上に１２時間放置して、内容物の漏出の有無からバンドシール性を評価した。【０１３２】
結果を表１３に併せて示す。【０１３３】
【表１３】
2008099835.tif 000018
【０１３４】
以上の結果から、ＰＶＡおよびＰＶＡ共重合体は、単独またはその混合物としてバンドシール原料として好適に使用することができること、さらにこれにソルビトールを７０重量％以下の割合で配合した場合も、バンドシールとして好適に使用できることがわかった。なお、ソルビトールの配合割合は、バンドシール性という点からは７０重量％以下であれば特に問題はないものの、ソルビトールの析出という点からは４０重量％未満、好ましくは３５重量％以下、より好ましくは３０重量％以下であることが好ましい。
【図面の簡単な説明】
【０１３５】
【図１】図１は、硬質カプセルを本発明のバンドシールで封緘（シール）する工程を示した概略図である。符号１は硬質カプセルの「キャップ部」、符号２は硬質カプセルの「ボディ部」、符号３は硬質カプセルに充填する内容物、符号４は硬質カプセルに内容物を充填するための充填具、符号５は「バンドシール」（封緘フィルム）、符号ａは硬質カプセル剤のキャップ部の切断部（端縁部）を、おのおの意味する。
【図１】
2008099835.tif 000019
【国際調査報告】
2008099835.tif 000020
2008099835.tif 000021
2008099835.tif 000022
2008099835.tif 000023
2008099835.tif 000024
2008099835.tif 000025
2008099835.tif 000026
2008099835.tif 000027